(57)【要約】【課題】伸縮弾性を有し、嫋やかで膚触りに優れた布帛を提供すること。【解決手段】本発明の布帛１０ａ，１０ｂは、伸縮弾性を有するネット状シート１２と、該ネット状シート１２の少なくとも片面側に積層された繊維集合体１１とからなり、上記ネット状シート１２の形成材料が、密度０．８８０〜０．８６０ｇ／ｃｍ３のエチレン−α−オレフィン共重合体であることを特徴とする。本発明の布帛１０は、膚触り、柔軟性、伸縮性に優れている。【選択図】図２
2006112024.tif 000002
【特許請求の範囲】
【請求項１】
伸縮弾性を有するネット状シートと、該ネット状シートの少なくとも片面側に積層された繊維集合体とからなることを特徴とする布帛。
【請求項２】
上記ネット状シートが、多数の弾性糸を具備してなることを特徴とする請求項１記載の布帛。
【請求項３】
上記ネット状シートが、上記弾性糸からなる不織布であることを特徴とする請求項２記載の布帛。
【請求項４】
上記ネット状シートが、上記弾性糸を少なくとも緯糸に用いてなる碁盤目状のシートであることを特徴とする請求項２記載の布帛。
【請求項５】
上記ネット状シートが、弾性フィルムを細くスリットしてなる多数の弾性体を碁盤目状に配してなる碁盤目状のシートであることを特徴とする請求項１記載の布帛。
【請求項６】
上記ネット状シートが、発泡シートであることを特徴とする請求項１記載の布帛。
【発明の詳細な説明】
【技術分野】
【０００１】
本発明は、生産性に優れた、伸縮弾性を有する布帛及び使い捨ておむつ用止着テープシステムに関する。
【背景技術】
【０００２】
従来より、使い捨ておむつなどの吸収性物品や、貼布剤、手術用の衣類に、伸縮性を有する布帛が用いられていた。
上記布帛としては、従来は、下記する構成のものが用いられていた。
即ち、熱可塑性エラストマーをスパンボンド、メルトブローン等で直接シート化した伸縮性不織布や、通常の不織布等にあらかじめ伸長したエラストマーフィルムを貼り合わせた積層シート等が用いられていた。例えば、特許文献１には、熱可塑性エラストマーをメルトブローン法で直接シート化した伸縮性不織布が記載されている。
【０００３】
しかし、このような布帛においては、下記する問題があった。
即ち、熱可塑性エラストマーを直接シート化した上記伸縮性不織布は、手触りが悪く、直接膚に触れるところには用いることができないという問題があった。
また、上記積層シートでは、ゴワつきがでたり、加工性が悪いという問題があり、更には、加工工程が多いためコスト高になるという問題もある。
また、使い捨ておむつとしては、使用時におむつの背側と腹側とを止着するいわゆる展開型のおむつが多用されている。
そして、このような展開型の使い捨ておむつにおいては、腹側と背側とを止着するために、その背側部に止着テープ等の止着手段が設けられていた。
しかし、従来の止着テープ等の止着手段では、一旦止着テープで止着してしまうと該止着テープがおむつの周方向への弾性力を有していないため、おむつ全体におけるおむつの周方向へのフィット性が十分でないという問題があった。
【０００４】
【特許文献１】特開平３−１１９１６４号公報
【発明の開示】
【発明が解決しようとする課題】
【０００５】
従って、本発明の目的は、伸縮弾性を有し、嫋やかで膚触りに優れた布帛を提供することにある。
また、本発明の他の目的は、フィット性に優れた使い捨ておむつを提供することにある。
【課題を解決するための手段】
【０００６】
本発明者らは、上記課題を解消すべく鋭意検討した結果、弾性を有するネット状シートと繊維集合体とを積層してなる布帛が上記目的を達成しうることを知見した。
【０００７】
本発明は、上記知見に基づいてなされたもので、伸縮弾性を有するネット状シートと、該ネット状シートの少なくとも片面側に積層された繊維集合体とからなることを特徴とする布帛を提供するものである。
【０００８】
また、本発明は、上記ネット状シートが、多数の弾性糸を具備してなる上記布帛を提供するものである。
また、本発明は、上記ネット状シートが、上記弾性糸からなる不織布である上記布帛を提供するものである。
また、本発明は、上記ネット状シートが、上記弾性糸を少なくとも緯糸に用いてなる碁盤目状のシートである上記布帛を提供するものである。
また、本発明は、上記ネット状シートが、弾性フィルムを細くスリットしてなる多数の弾性体を碁盤目状に配してなる碁盤目状のシートである上記布帛を提供するものである。
また、本発明は、上記ネット状シートが、発泡シートである上記布帛を提供するものである。
また、本発明は、液透過性の表面シート、液不透過性の裏面シート及び両シート間に介在された液保持性の吸収体を具備し、背側部におむつ止着手段が配された展開型の使い捨ておむつにおいて、上記おむつ止着手段は、上記布帛を用いて形成されていることを特徴とする使い捨ておむつを提供するものである。
【発明の効果】
【０００９】
本発明の布帛は、膚触り、柔軟性、伸縮性に優れたものである。
本発明の使い捨ておむつは、フィット性に優れ、漏れ防止性に優れたものである。
【発明を実施するための最良の形態】
【００１０】
以下、本発明の布帛について更に詳細に説明する。
本発明の布帛は、伸縮弾性を有するネット状シートと、該ネット状シートの少なくとも片面側に積層された繊維集合体とからなることを特徴とする。
【００１１】
本発明において用いられる上記ネット状シートとしては、多数の弾性糸を具備してなるものを挙げることができ、具体的には、上記弾性糸からなる不織布、及び上記弾性糸を少なくとも緯糸に用いてなる碁盤目状のシート等が挙げられる。また、上記ネット状シートとしては、弾性フィルムを細くスリットしてなる多数の弾性体を碁盤目状に配してなる碁盤目状のシートや、発泡シート等を用いることもできる。
【００１２】
上記弾性糸、上記弾性フィルム及び上記発泡シートの形成材料としては、天然ゴム、イソプレンゴム、ブタジエンゴム、１，２−ポリブタジエン、スチレン−ブタジエンゴム、クロロプレンゴム、ニトリルゴム、ブチルゴム、エチレン−プロピレンゴム、ウレタンゴム、及び熱可塑性エラストマーとして知られている各種ゴム、例えば、ウレタン系、スチレン系、エステル系、オレフィン系、アミド系のハードセグメントを有するゴムや、エチレン−α−オレフィン共重合体等を好ましく挙げることができる。また、これらの中でも、シクロペンタジエニル錯体を触媒として用いて形成されてなるエチレン−α−オレフィン共重合体が特に好ましく用いられる。
【００１３】
以下に、本発明において特に好ましく用いられる上記のシクロペンタジエニル錯体を触媒として用いて形成されてなるエチレン−α−オレフィン共重合体について詳述する。
【００１４】
上記エチレン−α−オレフィン共重合体において、エチレンと共重合させるα−オレフィンとしては、炭素数が３〜３０のα−オレフィン、具体的には例えば、プロピレン、１−ブテン、１−ペンテン、１−ヘキセン、１−オクテン、１−ヘプテン、４−メチルペンテン−１、４−メチルヘキセン−１、４，４−ジメチルペンテン−１、オクタデセン等が挙げられる。これらの中でも１−ヘキセン、１−オクテン、１−ヘプテン、４−メチルペンテン−１が好ましく用いられる。
【００１５】
また、上記エチレン−α−オレフィン共重合体において、エチレンとα−オレフィンとを共重合させる際に触媒として用いられる上記シクロペンタジエニル錯体としては、特開平４−２５３７１１号公報、特開平４−２７９５９２号公報、特表平６−５０３５８５号公報、特開平３−１８８０９２号公報、特開昭６１−１３０３１４号公報、同６０−３５００６号公報、同５８−１９３０９号公報、同６０−３５００８号公報、特開平３−１６３０８８号公報、ヨーロッパ特許第２７７，００４号明細書、国際公開ＷＯ９２／０１７２３号公報等に記載されている、通常、オレフィン類の重合に際して用いられるものが特に制限なく用いられる。
また、上記シクロペンタジエニル錯体には、通常用いられる助触媒を通常の使用量の範囲で使用することもできる。
【００１６】
上記エチレン−α−オレフィン共重合体におけるエチレンとα−オレフィンとの配合割合は、エチレンが好ましくは４０〜９８重量％、α−オレフィンが好ましくは６０〜２重量％である。
【００１７】
上記エチレン−α−オレフィン共重合体は、エチレンとα−オレフィンとを、シクロペンタジニエル錯体の存在下に、１００〜３，０００ｋｇ／ｃｍ2 、好ましくは３００〜２，０００ｋｇ／ｃｍ2 、１２５〜２５０℃、好ましくは１５０〜２００℃の温度で高圧イオン重合法により重合する等して、製造することができる。
【００１８】
また、エチレン−α−オレフィン共重合体のＭＦＲ（ＪＩＳ  Ｋ−７２１０；１９０℃、２．１６ｋｇ荷重で測定）は、好ましくは０．０１〜３００ｇ／１０分、更に好ましくは０．１〜１５０ｇ／１０分、特に好ましくは０．５〜３０ｇ／１０分である。
【００１９】
上記エチレン−α−オレフィン共重合体は、その密度が０．９０ｇ／ｃｍ3 以下であるのが好ましく、０．８８０〜０．８６０ｇ／ｃｍ3 であるのが更に好ましい。上記密度が．９０ｇ／ｃｍ3 を超えると、引張強度および風合い（吸収性物品等に用いた場合にはフィット性）が低下するので、好ましくない。
ここで、上記密度は、通常公知のポリマーの密度測定と同様にして測定されるものである。
【００２０】
また、上記エチレン−α−オレフィン共重合体は、その永久歪みが好ましくは５０％以下、更に好ましくは０〜３０％であり、ヒステリシス比が好ましくは５．０以下、更に好ましくは１．０〜３．５のエチレン−α−オレフィン共重合体である。
上記永久歪みが５０％以下であることにより、本発明の布帛を各種製品に用いた際における固定可能領域を広くすることができ、上記ヒステリシス比が５．０以下であることにより、応答性が良くなる。
一方、上記永久歪みが５０％を超えると又は上記ヒステリシス比が５．０を超えると、得られる布帛を吸収性物品に用いた場合に、形成されるギャザー部の体に対するフィット性が低下する等するため、好ましくない。
【００２１】
上記永久歪み及び上記ヒステリシス比は、それぞれ、下記の如くして測定されるものである。
永久歪みの測定法；下記のヒステリシス比の測定法と同様にして、試料を１００％延伸した後初期のチャック間距離とした際の試料の長さを測定し、１００％延伸した場合の初期長さ（初期のチャック間距離）に対する弛緩できない長さ（初期長さよりも伸びて長くなった部分の長さ）の割合（％）を求め、これを永久歪みとした。
ヒステリシス比の測定法；各試料の伸縮性を調べる為、積算装置付伸長試験機を使って、ヒステリシス比を測定した。即ち、上記形成材料（エチレン−α−オレフィン共重合体）により作成した試料（シート）をＪＩＳ  Ｌ１０１５、Ｌ１０９６に基づいてセットして、次いで、各試料を３００ｍｍ／ｍｉｎの速度で１００％延伸して延伸曲線を作成し、引き続き同じ速度で緩めてチャック間が初めの長さの１００ｍｍになった所で緩めるのを止めて弛緩曲線を作成し、各々延伸曲線下及び弛緩曲線下の面積を測定し、これらを次式に代入して、ヒステリシス比を算出した。
ヒステリシス比＝延伸曲線下の面積／弛緩曲線下の面積
ここで、真のエラストマーのヒステリシス比は、１．０であるため、試料のヒステリシス比を測定した場合にヒステリシス比が５未満である場合が、種々用途において特に良好である。
【００２２】
次いで、上記不織布、碁盤目状のシート及び発泡シートについて説明する。
上記不織布の形成材料としての上記弾性糸は、繊度０．１〜３０デニールであるのが好ましく、上記碁盤目状のシートの形成材料である場合には、繊度０．０１〜２ｍｍであるのが好ましい。
【００２３】
このような弾性糸は、「高分子加工、ONE  Point  (1)  ファイバーをつくる」（共立出版株式会社、１９９２年１０月１５日発行）及び「プラスチック加工の基礎」（社団法人高分子学会、１９８２年３月２５日発行）に記載の公知のフィラメント成形法に従って、上記形成材料を加工することにより容易に製造できる。
【００２４】
そして、上記不織布は、上記弾性糸から形成されていれば特に制限されないが、該弾性糸を、通常のスパンボンド法又はメルトブロー法等の方法により不織布化したものを好ましく用いることができる。また、上記弾性糸は２種以上を混合して用いることもできる。特に、本発明において上記不織布は、安全性、伸縮背物性等の点から、上記エチレン−α・オレフィン共重合体からなる弾性糸を用いて形成されてなるのが好ましい。
上記ネット状シートとして上記不織布を用いる場合、該不織布は、その厚さが０．１〜２ｍｍであるのが好ましく、坪量が５〜５０ｇ／ｍ2 であるのが好ましい。
【００２５】
また、上記弾性糸からなる上記碁盤目状のシートについて、図１を参照して説明すると、該碁盤目状のシート１は、多数の上記弾性糸を、複数の緯糸２と複数の経糸３とを構成するように配することにより、碁盤目状に配してなるものである。即ち、該碁盤目状のシート１は、複数の上記弾性糸からなる緯糸２と複数の該弾性糸からなる経糸３とを、該緯糸２と該経糸３とにより両者が略直行してなる多数の接合点４が形成されるように配してなり、各弾性糸間に開口部５が形成されてなるものである。
【００２６】
上記ネット状シートとして上記弾性糸からなる上記碁盤目状のシートを用いる場合、該碁盤目状のシートは、その厚さが０．０１〜２ｍｍであるのが好ましく、坪量が１〜５０ｇ／ｍ2 であるのが好ましい。また、上記開口部５の開孔面積は、１〜２００ｍｍ2 であるのが好ましく、また、該開口部５の開孔面積率は、碁盤目状のシート全体の面積に対して、５０〜９９％であるのが好ましい。
【００２７】
このような上記弾性糸からなる上記碁盤目状のシートは、特開昭４９−１１８９６３号公報、特開昭４９−６２７７１号公報等に開示されている方法により製造できる。
尚、図１に示す形態においては、経糸と緯糸との両方が上記弾性糸により形成されたものを例示して説明したが、特に両方が上記弾性糸により形成されている必要はなく、何れか一方が上記弾性糸により形成されていればよい。また、本発明においては、上記の碁盤目状のシートは、少なくとも上記緯糸は上記弾性糸により形成されているのが好ましく、更に両方が上記弾性糸により形成されているのが好ましい。上記弾性糸を何れか一方に用いる場合には、他方は、通常の糸を特に制限なく用いることができる。
【００２８】
また、本発明において上記ネット状シートとして用いられる、弾性フィルムを細くスリットしてなる弾性体を碁盤目状に配してなる碁盤目状のシートは、上記弾性糸からなる上記碁盤目状のシートと同様の構造を有してなるものである。上記形成材料から上記弾性フィルムを製造するには、上記形成材料を用いて、公知のＴダイ法やインフレーション法、及び「プラスチック加工の基礎」（社団法人高分子学会、１９８２年３月２５日発行）に記載されているフィルム加工の方法に従って行うことができる。
また、上記弾性体は、細帯状又はひも状であるのが好ましく、その幅は０．１〜１０ｍｍであるのが好ましい。
【００２９】
そして、上記ネット状シートとして上記弾性体からなる上記碁盤目状のシートを用いる場合、該碁盤目状のシートは、その厚さが０．０１〜１ｍｍであるのが好ましく、坪量が１〜５０ｇ／ｍ2 であるのが好ましい。また、上記開口部５の開孔面積は、１〜２００ｍｍ2 であるのが好ましく、また、該開口部５の開孔面積率は、碁盤目状のシート全体の面積に対して、３０〜８０％であるのが好ましい。
【００３０】
上記の弾性体からなる碁盤目状のシートは、以下のようにして製造することができる。
フィルムを細幅にスリットして細帯状の弾性体を得、得られた弾性体を、経糸と緯糸とを形成するように配列せしめ、交点を接合する。接合方法は、熱融着、接着剤等の方法によることができる。
尚、上記弾性体は、経糸又は緯糸の何れか一方にのみ用いても良く、この場合他方の形成材料としては、通常の細帯状又はひも状の成形体を特に制限なく用いることができる。
【００３１】
また、本発明において用いられる上記発泡シートは、「プラスチック加工の基礎」（社団法人高分子学会、１９８２年３月２５日発行）又は「発泡プラスチックス技術総覧」（株式会社情報開発、平成元年７月３０日発行）に記載があるように、上記形成材料について、電子線架橋、化学架橋等により架橋を行った後、更に、得られた架橋体を種々の方法により発泡させる等して得ることができる。
【００３２】
また、上記発泡シートの厚さは０．１〜５ｍｍであるのが好ましく、坪量は１０〜１００ｇ／ｍ2 であるのが好ましい。
【００３３】
尚、本発明においては、上記形成材料に、各種の滑剤や、アンチブロッキング剤を本発明の所望の効果を損なわない範囲で配合して用い、上記不織布、上記碁盤目状のシート及び上記発泡シートを形成してもよい。
【００３４】
また、本発明において用いられる上記繊維集合体における構成繊維としては、ポリオレフィン、ポリエステル、ポリアミド、コットン、レーヨン等が挙げられ、使用に際しては単独又は混合物として使用できる。そして、上記繊維集合体は、上記構成繊維を、常法に従ってウエブとすることにより得られるものである。また、上記繊維集合体の厚さは、０．１〜２ｍｍであるのが好ましく、また、その坪量は、１０〜１００ｇ／ｍ2 であるのが好ましい。
【００３５】
次に、図２を参照して本発明の布帛について詳述する。
本発明の布帛１０ａは、図２（ａ）に示すように、ネット状シート１２の片面側に繊維集合体１１が積層されている。尚、上記布帛１０ａにおいて、上記ネット状シート１２と上記繊維集合体１１との界面１３は、該ネット状シート１２と該繊維集合体１１とが、相互に絡んだ状態になされていている。
また、図２（ｂ）に示す本発明の布帛１０ｂは、ネット状シート１２の両面側に繊維集合体１１が積層されている。
【００３６】
上記布帛全体の厚さは、０．１〜２ｍｍであるのが好ましく、坪量は、１０〜１５０ｇ／ｍ2 であるのが好ましい。
また、上記布帛において、上記ネット状シートと上記繊維集合体とは、両者の坪量の割合が、上記ネット状シートの坪量：上記繊維集合体の坪量（重量比）＝１〜２：２〜１０となるようになされているのが好ましい。
また、上記布帛における上記ネット状シートの厚さと上記繊維集合体の厚さとの比は、１：１〜１：２０とするのが好ましい。
【００３７】
また、本発明の布帛の永久歪みは、０〜５０％であるのが好ましく、上記ヒステリシス比は、１．０〜５．０であるのが好ましい。なお、上記永久歪みと上記ヒステリシス比とは、上述した測定方法に従って測定されるものである。
【００３８】
本発明の布帛は、下記の如くして製造される。
即ち、ネット状シートの片面あるいは両面にカードウエブ（繊維積層体の前駆体）を積層した後、高圧水流により各々を交絡させ一体化することにより製造できる。
【００３９】
本発明の布帛は、使い捨ておむつなどの吸収性物品における止着テープシステム用等の構成材料、パンツ型おむつのサイドパネルや腰部帯状止着システムの構成材料等に用いることができる。
【００４０】
次いで、本発明の使い捨ておむつの一形態について、図面を参照して詳述する。
ここで、図３は、本発明の使い捨ておむつの一形態における裏面シート側を示す一部破断平面図であり、図４は、図３に示す使い捨ておむつにおけるファスニングテープを示す拡大斜視図である。また、図５は、本発明に用いられるファスニングテープの他の形態を示す拡大斜視図である。
【００４１】
図３に示す本形態の使い捨ておむつ１０１は、液透過性の表面シート１０２、液不透過性の裏面シート１０３及び両シート１０２，１０３間に介在された液保持性の吸収体１０４を具備し、背側部Ｂの左右両側縁部Ｂ１，Ｂ２に、おむつ止着手段としての一対のおむつ止着用のファスニングテープ１０が配されている。また、腹側部Ａの略中央部には、上記ファスニングテープ止着用のランディングテープ１０９が設けられている。
【００４２】
また、上記表面シート１０２上には、防漏シート１０８ａをおむつの外方側に固定して形成された、おむつの内方側に自由端１０８ｂを有する立体ガード１０８が配されている。尚、上記防漏シートとしては通常公知のものを特に制限なく用いることができるが、疎水性不織布や撥水処理された不織布などが好ましく用いられる。
このような構成は、従来の使い捨ておむつと同様であり、各部材も公知の材料を特に制限なく用いて形成することができる。
【００４３】
そして、上記ファスニングテープ１１０は、上記の本発明の布帛１１６〔図２（ｂ）に示す布帛〕（図４参照）を用いて形成されている。
【００４４】
更に詳述すると、上記ファスニングテープ１１０は、テープ本体１１１と、おむつの表面シート１０２に固着され、表面が剥離自在になされており、非使用時において、上記係止部１１３の粘着剤が塗布された面を当接させて該面を保護するリリーステープ（図示せず）とからなる。
また、上記テープ本体１１１は、図３に示すように、裏面シート１０３に固着された基端部１１２と、一面（表面シート側）に粘着剤が塗布されて形成された係止部１１３と、上記布帛１１６（図４参照）が配されて形成された伸縮部１１５と、先端を折り返して形成された摘み部１１４とからなる。
上記ファスニングテープ１１０の構造について、図２を参照して更に詳述すると、上記基端部１１２と上記伸縮部１１５とは、同じ材料により一体に形成されており、上記伸縮部１１５と上記係止部１１３とは、接合部１１８を介して連結されている。
【００４５】
そして、上記基端部１１２と上記伸縮部１１５とは、図２（ｂ）に示す本発明の布帛１１６、即ち、ネット状シート１２の両面に繊維積層体１１が配されてなる布帛１１６により形成されている。
【００４６】
また、上記係止部１１３は、通常のファスニングテープに用いられているフィルムシート及び粘着剤により形成されている。
また、上記接合部１１８は、通常の接合方法を特に制限なく用いて上記伸縮部１１５と上記係止部１１３とを接合することにより形成されるが、本形態においては、上記伸縮部１１５の一端と上記係止部１３の一端とを部分的に加熱融着させる等して部分的に接着することにより接合している。
【００４７】
また、上記基端部１１２は、部分的に加熱融着させる等して部分的に接着することにより上記背側部に接合しても良く、また、ヒートエンボスや超音波シールなどにより接合してもよい。
【００４８】
また、おむつの着用時において着用者のウエストに位置するウエスト部１０５及び脚周りに位置するレッグ部１０６にも、それぞれ、弾性部材１２０，１３０が配されており、該弾性部材１２０、１３０も上記エチレン−α・オレフィンにより形成されている。
また、上記立体ガード１０８においても、その上記自由端１０８ｂには、上記のエチレン−α・オレフィン共重合体からなる弾性部材１４０が配されている。上記弾性部材１４０は、該立体ガード１０８におけるおむつの内方側の自由端１０８ｂにおいて、上記防漏シート１０８ａの端縁側を管状に折り返すことより、該防漏シート１０８ａにより被覆されて配されている。
【００４９】
本形態の使い捨ておむつは、上述の如く構成されているので、上記テープ本体１１１の係止部１１３を伸ばしておむつの止着をすることができ、フィット性に優れ、漏れ防止性に優れると共に、装着中に上記ファスニングテープが装着者の当たっても皮膚刺激性の少ないものである。また、上記エチレン−α・オレフィン共重合体が成形加工性に富み、生産性にも優れる。
【００５０】
次に、図３を参照して、本発明の使い捨ておむつに用いられる止着手段としてのファスニングテープの他の形態について詳述する。
図３に示す形態のファスニングテープ１１０Ａは、基端部１１２が幅広となされており、また、伸縮部１１５が基端部１１２側に向かうに従って幅広となるように形成されており、これによってフィット性が更に向上されている。尚、これ以外の点は、全て上述した図１及び２に示す形態のファスニングテープと同じであり、上述した説明が適宜適用される。
【００５１】
尚、本発明の使い捨ておむつは、図１に示す形態に制限されず、本発明の趣旨を逸脱しない範囲で種々変更が可能である。例えば、上記ファスニングテープ１０は、その全部が上記エチレン−α・オレフィン共重合体により形成されていてもよく、即ち、全体が伸縮部になされていても良い。
また、上記ファスニングテープ１１０としては、上述の粘着剤に代えて、その係止手段として、上記係止部の表面側（おむつの表面シート側）に、機械的ファスナーの凸部材又は凹部材を具備していてもよい。この際用いられる上記凸部材又は凹部材としては、通常の凸部材及び凹部材を特に制限なく用いることができる。また、上記係止手段として上記凸部材を用いた場合には、上記ランディングテープ１０９が凹部材であり、上記係止手段として上記凹部材を用いた場合には、上記ランディングテープ１０９が凸部材である。
【実施例】
【００５２】
以下、実施例により本発明を更に具体的に説明するが本発明はこれに限定されるものではない。
〔実施例〕
ＭＦＲ＝１５ｇ／１０分、密度０．８７０のエチレン−α・オレフィン共重合体を用いて繊度３デニールの弾性糸を用いて、通常のスパンボンド法に従って、ネット状シートとしての不織布（坪量３０ｇ／ｍ2 ）を製造した。
得られた不織布の両面側に、多数のポリプロピレン（ＰＰ）繊維（繊度２デニール）をウオーターニードリングで複合一体化させて、上記不織布の両面側に繊維集合体（片面坪量１５ｇ／ｍ2 、両側の合計が３０ｇ／ｍ2 ）が積層されてなる本発明の布帛を製造した。
得られた布帛は、良好な伸縮性を有しており、風合いに優れたものであった。
【図面の簡単な説明】
【００５３】
【図１】図１は、本発明に用いられる碁盤目状のシートの構造を模式的に示す平面図である。
【図２】図２（ａ）及び（ｂ）は、本発明の布帛の一形態を示す幅方向断面図である。
【図３】図３は、本発明の使い捨ておむつの一形態における裏面シート側を示す一部破断平面図である。
【図４】図４は、図３に示す使い捨ておむつにおけるおむつ止着手段としてのファスニングテープを示す拡大斜視図である。
【図５】図５は、本発明に用いられるおむつ止着手段としてのファスニングテープの他の形態を示す拡大斜視図である。
【符号の説明】
【００５４】
１            碁盤目状のシート
２            緯糸
３            経糸
４            接合点
５            開口部
１０ａ，１０ｂ  布帛
１１            繊維集合体
１２            ネット状シート
２１            使い捨ておむつ
２２            表面シート
２３            裏面シート
２４            吸収体
３０            ファスニングテープ
３１            テープ本体
３２            基端部
３３            先端部
３４            摘み部
【図１】
2006112024.tif 000003
【図２】
2006112024.tif 000004
【図３】
2006112024.tif 000005
【図４】
2006112024.tif 000006
【図５】
2006112024.tif 000007
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
伸縮弾性を有するネット状シートと、該ネット状シートの少なくとも片面側に積層された繊維集合体とからなり、上記ネット状シートの形成材料が、密度０．８８０〜０．８６０ｇ／ｃｍ3 のエチレン−α−オレフィン共重合体であることを特徴とする布帛。
【請求項２】
上記ネット状シートが、多数の弾性糸を具備してなることを特徴とする請求項１記載の布帛。
【請求項３】
上記ネット状シートが、上記弾性糸からなる不織布であることを特徴とする請求項２記載の布帛。
【請求項４】
上記ネット状シートが、上記弾性糸を少なくとも緯糸に用いてなる碁盤目状のシートであることを特徴とする請求項２記載の布帛。
【請求項５】
上記ネット状シートが、弾性フィルムを細くスリットしてなる多数の弾性体を碁盤目状に配してなる碁盤目状のシートであることを特徴とする請求項１記載の布帛。
【請求項６】
上記ネット状シートが、発泡シートであることを特徴とする請求項１記載の布帛。
【手続補正３】
【補正対象書類名】明細書
【補正対象項目名】０００１
【補正方法】変更
【補正の内容】
【０００１】
本発明は、生産性に優れた、伸縮弾性を有する布帛に関する。
【手続補正４】
【補正対象書類名】明細書
【補正対象項目名】０００３
【補正方法】変更
【補正の内容】
【０００３】
しかし、このような布帛においては、下記する問題があった。
即ち、熱可塑性エラストマーを直接シート化した上記伸縮性不織布は、手触りが悪く、直接膚に触れるところには用いることができないという問題があった。
また、上記積層シートでは、ゴワつきがでたり、加工性が悪いという問題があり、更には、加工工程が多いためコスト高になるという問題もある。
【手続補正５】
【補正対象書類名】明細書
【補正対象項目名】０００５
【補正方法】変更
【補正の内容】
【０００５】
従って、本発明の目的は、伸縮弾性を有し、嫋やかで膚触りに優れた布帛を提供することにある。
【手続補正６】
【補正対象書類名】明細書
【補正対象項目名】０００７
【補正方法】変更
【補正の内容】
【０００７】
本発明は、上記知見に基づいてなされたもので、伸縮弾性を有するネット状シートと、該ネット状シートの少なくとも片面側に積層された繊維集合体とからなり、上記ネット状シートの形成材料が、密度０．８８０〜０．８６０ｇ／ｃｍ3 のエチレン−α−オレフィン共重合体であることを特徴とする布帛を提供するものである。
【手続補正７】
【補正対象書類名】明細書
【補正対象項目名】０００８
【補正方法】変更
【補正の内容】
【０００８】
また、本発明は、上記ネット状シートが、多数の弾性糸を具備してなる上記布帛を提供するものである。
また、本発明は、上記ネット状シートが、上記弾性糸からなる不織布である上記布帛を提供するものである。
また、本発明は、上記ネット状シートが、上記弾性糸を少なくとも緯糸に用いてなる碁盤目状のシートである上記布帛を提供するものである。
また、本発明は、上記ネット状シートが、弾性フィルムを細くスリットしてなる多数の弾性体を碁盤目状に配してなる碁盤目状のシートである上記布帛を提供するものである。
また、本発明は、上記ネット状シートが、発泡シートである上記布帛を提供するものである。
【手続補正８】
【補正対象書類名】明細書
【補正対象項目名】０００９
【補正方法】変更
【補正の内容】
【０００９】
本発明の布帛は、膚触り、柔軟性、伸縮性に優れたものである。
【手続補正９】
【補正対象書類名】明細書
【補正対象項目名】００１２
【補正方法】変更
【補正の内容】
【００１２】
上記弾性糸、上記弾性フィルム及び上記発泡シートの形成材料としては、エチレン−α−オレフィン共重合体を用いる。その中でも、シクロペンタジエニル錯体を触媒として用いて形成されてなるエチレン−α−オレフィン共重合体が特に好ましく用いられる。
【手続補正１０】
【補正対象書類名】明細書
【補正対象項目名】００１９
【補正方法】変更
【補正の内容】
【００１９】
上記エチレン−α−オレフィン共重合体は、その密度が０．８８０〜０．８６０ｇ／ｃｍ3 であるものを用いる。上記密度が０．９０ｇ／ｃｍ3 を超えると、引張強度および風合い（吸収性物品等に用いた場合にはフィット性）が低下するので、好ましくない。
ここで、上記密度は、通常公知のポリマーの密度測定と同様にして測定されるものである。
【手続補正１１】
【補正対象書類名】明細書
【補正対象項目名】００２４
【補正方法】変更
【補正の内容】
【００２４】
そして、上記不織布は、上記弾性糸から形成されていれば特に制限されないが、該弾性糸を、通常のスパンボンド法又はメルトブロー法等の方法により不織布化したものを好ましく用いることができる。また、上記弾性糸は２種以上を混合して用いることもできる。特に、本発明において上記不織布は、エチレン−α・オレフィン共重合体からなる弾性糸を用いて形成されており、安全性、伸縮背物性等の点から、上記エチレン−α・オレフィン共重合体からなる弾性糸を用いて形成されてなるのが好ましい。
上記ネット状シートとして上記不織布を用いる場合、該不織布は、その厚さが０．１〜２ｍｍであるのが好ましく、坪量が５〜５０ｇ／ｍ2 であるのが好ましい。
【手続補正１２】
【補正対象書類名】明細書
【補正対象項目名】００４０
【補正方法】変更
【補正の内容】
【００４０】
図３〜図５は、本発明の布帛を用いて形成したファスニングテープを有する使い捨ておむつを示す図である。この使い捨ておむつについて、図面を参照して詳述する。
ここで、図３は、使い捨ておむつの裏面シート側を示す一部破断平面図であり、図４は、図３に示す使い捨ておむつにおけるファスニングテープを示す拡大斜視図である。また、図５は、本発明の布帛を用いて形成したファスニングテープの他の形態を示す拡大斜視図である。
【手続補正１３】
【補正対象書類名】明細書
【補正対象項目名】００４１
【補正方法】変更
【補正の内容】
【００４１】
図３に示す使い捨ておむつ１０１は、液透過性の表面シート１０２、液不透過性の裏面シート１０３及び両シート１０２，１０３間に介在された液保持性の吸収体１０４を具備し、背側部Ｂの左右両側縁部Ｂ１，Ｂ２に、おむつ止着手段としての一対のおむつ止着用のファスニングテープ１１０が配されている。また、腹側部Ａの略中央部には、上記ファスニングテープ止着用のランディングテープ１０９が設けられている。
【手続補正１４】
【補正対象書類名】明細書
【補正対象項目名】００４９
【補正方法】変更
【補正の内容】
【００４９】
使い捨ておむつ１０１は、上述の如く構成されているので、上記テープ本体１１１の係止部１１３を伸ばしておむつの止着をすることができ、フィット性に優れ、漏れ防止性に優れると共に、装着中に上記ファスニングテープが装着者の当たっても皮膚刺激性の少ないものである。また、上記エチレン−α・オレフィン共重合体が成形加工性に富み、生産性にも優れる。
【手続補正１５】
【補正対象書類名】明細書
【補正対象項目名】００５０
【補正方法】変更
【補正の内容】
【００５０】
次に、図５を参照して、本発明の布帛を用いて形成した、止着手段としてのファスニングテープの他の形態について詳述する。
図５に示すファスニングテープ１１０Ａは、基端部１１２Ａが幅広となされており、また、伸縮部１１５Ａが基端部１１２Ａ側に向かうに従って幅広となるように形成されており、これによってフィット性が更に向上されている。尚、これ以外の点は、全て上述した図３及び４に示す形態のファスニングテープと同じであり、上述した説明が適宜適用される。
【手続補正１６】
【補正対象書類名】明細書
【補正対象項目名】００５１
【補正方法】変更
【補正の内容】
【００５１】
尚、上記ファスニングテープ１１０としては、上述の粘着剤に代えて、その係止手段として、上記係止部の表面側（おむつの表面シート側）に、機械的ファスナーの凸部材又は凹部材を具備していてもよい。この際用いられる上記凸部材又は凹部材としては、通常の凸部材及び凹部材を特に制限なく用いることができる。また、上記係止手段として上記凸部材を用いた場合には、上記ランディングテープ１０９が凹部材であり、上記係止手段として上記凹部材を用いた場合には、上記ランディングテープ１０９が凸部材である。
【手続補正１７】
【補正対象書類名】明細書
【補正対象項目名】００５３
【補正方法】変更
【補正の内容】
【００５３】
【図１】図１は、本発明に用いられる碁盤目状のシートの構造を模式的に示す平面図である。
【図２】図２（ａ）及び（ｂ）は、本発明の布帛の一形態を示す幅方向断面図である。
【図３】図３は、本発明の布帛を用いて形成したファスニングテープを具備する使い捨ておむつにおける裏面シート側を示す一部破断平面図である。
【図４】図４は、図３に示す使い捨ておむつにおけるおむつ止着手段としてのファスニングテープを示す拡大斜視図である。
【図５】図５は、本発明の布帛を用いて形成した、おむつ止着手段としてのファスニングテープの他の形態を示す拡大斜視図である。